(57)【要約】【課題】  割繊型複合繊維であって、セルロースエステルを主成分とする成分と、ポリ乳酸を主成分とする成分とからなることを特徴とする複合繊維によって、柔軟性、吸湿性、割繊性を同時に満足することが可能な割繊型複合繊維を得ること。【解決手段】  セルロースエステルを主成分とする構成成分Ａと、ポリ乳酸を主成分とする構成成分Ｂとからなる割繊型複合繊維であって、いずれかの構成成分が他方の構成成分によって少なくとも３つの成分に分割される構造を有する割繊型複合繊維。【選択図】図１
2006322084.tif 000002
【特許請求の範囲】
【請求項１】
セルロースエステルを主成分とする構成成分Ａと、ポリ乳酸を主成分とする構成成分Ｂとからなる割繊型複合繊維であって、いずれかの構成成分が他方の構成成分によって少なくとも３つの成分に分割される構造を有する割繊型複合繊維。
【請求項２】
セルロースエステルが、少なくとも一部のエステルが炭素数３以上のアシル基を有するものであることを特徴とする請求項１に記載の割繊型複合繊維。
【請求項３】
セルロースエステルが、セルロースアセテートプロピオネート、セルロースアセテートブチレートから選ばれる少なくとも１種からなることを特徴とする請求項１あるいは２項に記載の割繊型複合繊維。
【請求項４】
構成成分Ｂが、９５℃に加熱された１ｗｔ％のＮａＯＨ水溶液中で１時間処理した場合に、重量残存率が１ｗｔ％以下であることを特徴とする請求項１〜３のいずれか１項に記載の割繊型複合繊維。
【請求項５】
請求項１〜４のいずれか１項に記載の割繊型複合繊維を割繊して得られたセルロースエステル系極細繊維。
【請求項６】
請求項５に記載のセルロースエステル系極細繊維を少なくとも一部に用いてなる繊維構造物。
【発明の詳細な説明】
【技術分野】
【０００１】
本発明は、セルロースエステルを主成分とする構成成分とポリ乳酸を主成分とする構成成分からなる割繊型複合繊維に関する。より詳しくは、ポリ乳酸を主成分とする構成成分Ｂのアルカリ可溶性がきわめて高いため、容易に割繊が可能で極細繊維化が容易な割繊型複合繊維に関する。
【背景技術】
【０００２】
極細繊維を発生可能な割繊型複合繊維の技術に関しては、ポリエチレンテレフタレートなどのポリエステルと、ナイロン６などのポリアミドとを構成成分とする複合繊維が古くから提案されてきた（特許文献１参照）。これらの複合繊維は不織布などの形態に形成された後、ウォータージェットパンチなどの外力をかけることによって割繊が行われ、極細繊維化したポリエステル繊維とポリアミド繊維が発生するというものである。しかし、これらの割繊型複合繊維を用いた場合には、割繊前の成分がほとんど１００％残存することになり、繊維構造物の風合いは硬いものになる傾向があった。
【０００３】
一方、構成成分の一部がアルカリ水溶液などで消滅するタイプの複合繊維については、５ナトリウムスルホイソフタル酸を共重合したポリエステルを用いる技術が提案されてきた（特許文献２参照）。また、スルホイソフタル酸とグリコール成分を共重合したポリエステル（特開昭５８−５４０２２号公報）、５ナトリウムスルホイソフタル酸とイソフタル酸とポリアルキレングリコールを共重合したポリエステル（特開平８−８１８３２号公報）などを用いる技術が知られている。しかし、これらの５ナトリウムスルホイソフタル酸共重合ポリエステルを用いた場合には、繊維同士が膠着しやすく、繊維同士が密着してしまい繊維構造物の品位を低下させたり、アルカリ溶解処理のムラを生じる問題があった。
【０００４】
一方、吸湿性を向上させた複合繊維として、セルロースアセテートからなる中間層を挟みその両側にセルローストリアセテートからなる層が存在する３成分複合繊維が提案されている（特許文献３参照）。この複合繊維は繊維化後にアルカリ処理などによってさらに吸湿性を向上させることができ吸湿性能については高いレベルのものとなっている。しかしながら、溶媒を用いる乾式紡糸であるため繊維そのものを細くすることができないうえ、セルローストリアセテート成分はセルロースアセテートによって２つに分割されているものの、セルロースアセテート成分はセルローストリアセテートによって分割されておらず、結局合計３成分のみの複合繊維であるため、割繊後の単糸繊度が細くできないという問題があった。実施例においては８４ｄｔｅｘ／２０フィラメントの３分割繊維であるため、おおよそ単糸の繊度は１．４ｄｔｅｘ程度と計算される。また、アルカリ処理を行った場合にも構成成分が消失するものではなかった。
【０００５】
また、アルカリ可溶成分としてポリ乳酸などの脂肪族ポリエステルを用いる分割繊維に関する技術が知られている（特許文献４参照）。これらの技術ではポリ乳酸の相手成分としてポリエステルあるいはポリアミドが用いられており、ポリエステルやポリアミドの製糸条件が採用されるため、実施例においても１１００ｍ／分で紡糸した後に、３．２〜３．５倍の延伸が行われている。このため、ポリ乳酸成分の繊維内部構造が緻密となり、割繊性やアルカリ溶解性が不良となってしまう問題があった。
【特許文献１】特開昭６２−１３３１６４号公報
【特許文献２】特開昭５９−３６７７５号公報
【特許文献３】特開２００１−５５６２９号公報
【特許文献４】特開２０００−５４２２８号公報
【発明の開示】
【発明が解決しようとする課題】
【０００６】
本発明の課題は、一成分がアルカリ処理によって溶解除去される割繊型複合繊維に関し、アルカリ溶解速度が極めて高く、繊維構造物としての吸湿性と柔軟性を両立可能な割繊型複合繊維を得ることにある。
【課題を解決するための手段】
【０００７】
上述した本発明の課題は、セルロースエステルを主成分とする構成成分Ａと、ポリ乳酸を主成分とする構成成分Ｂとからなる割繊型複合繊維であって、いずれかの構成成分が他方の構成成分によって少なくとも３つの成分に分割される構造を有する割繊型複合繊維によって解決が可能である。
【０００８】
この場合、セルロースエステルが、少なくとも一部のエステルが炭素数３以上のアシル基を有するものであることが好適に採用可能であり、具体的には、セルロースエステルが、セルロースアセテートプロピオネート、セルロースアセテートブチレートから選ばれる少なくとも１種からなるものであることができる。
【０００９】
さらに、構成成分Ｂが、９５℃に加熱された１ｗｔ％のＮａＯＨ水溶液中で１時間処理した場合に、重量残存率が１ｗｔ％以下であることが好適に採用できる。
【００１０】
また本発明の別の課題は、上記の割繊型複合繊維を割繊して得られた極細繊維によって解決が可能である。さらには、該極細繊維を少なくとも一部に用いてなる繊維構造物が好適に採用できる。
【発明の効果】
【００１１】
本発明の割繊型複合繊維は、セルロース混合エステルを主成分とする構成成分とポリ乳酸を主成分とする構成成分からなり、容易に割繊が可能である。ポリ乳酸を主成分とする構成成分Ｂを割繊除去した場合には、セルロースエステル系極細繊維が得られ、これを用いてなる繊維構造物は高い柔軟性と、吸湿性を有している。そのため、この複合繊維を用いてなる繊維構造物は、人工皮革や自動車内装材、家具の表層材などへ好適に使用することができる。
【発明を実施するための最良の形態】
【００１２】
本発明の割繊型複合繊維は、セルロースエステルを主成分とする構成成分Ａと、ポリ乳酸を主成分とする構成成分Ｂとからなる割繊型複合繊維であって、いずれかの構成成分が他方の構成成分によって少なくとも３つの成分に分割される構造を有する割繊型複合繊維である。
【００１３】
セルロースエステルを主成分とする構成成分Ａとしては、ポリ乳酸との溶融複合紡糸を行うために熱可塑性を有していることが必要であり、セルロースエステルは、少なくとも一部のエステルが炭素数３以上のアシル基を有するものであることが好ましく採用できる。
【００１４】
本発明の少なくとも一部のアシル基が炭素数３以上のものであるセルロースエステルの具体例としては、セルロースプロピオネート、セルロースブチレート、セルロースフタレートなどのセルロースエステルや、セルロースアセテートプロピオネート、セルロースアセテートブチレート、セルロースアセテートフタレートなどのセルロース混合エステルなどがあげられる。中でも、成形のしやすさの観点からセルロースアセテートプロピオネート、セルロースアセテートブチレートが好適に使用できる。
【００１５】
セルロースエステルを主成分とする構成成分Ａは、主成分であるセルロースエステルの他に、その他の構成成分を含んでなることが可能である。含有できる成分には、例えば、可塑剤、着色防止剤、滑剤、帯電防止剤、染料、顔料、紫外線吸収剤、抗菌剤、潤滑剤、艶消剤、生分解促進剤等があげられる。また、これらの化合物は、単独もしくは併用して含有することができる。可塑剤以外の添加剤の含有量については、セルロースエステルを主成分とする組成物全体に対して５ｗｔ％以下であることが好ましく、２ｗｔ％以下であることが最も好ましい。
【００１６】
ポリ乳酸との溶融複合紡糸を可能とし、外力を付与して割繊を行う際の割繊性を良好にするため、セルロースエステルを主成分とする構成成分Ａは、構成成分Ａの重量に対して２〜３０ｗｔ％の可塑剤を含有することができる。可塑剤の含有量が２ｗｔ％以上であれば、繊維間の割繊性が良好になる効果があり、３０ｗｔ％以下であれば、余剰の可塑剤がブリードアウトして繊維構造体表面に析出するなどのトラブルを回避することができるため好ましい。可塑剤含有量は、割繊性を高める観点から、５ｗｔ％以上であることがより好ましく、１０ｗｔ％以上であることが最も好ましい。また、ブリードアウトを抑制する観点からは、２５ｗｔ％以下であることがより好ましく、２０ｗｔ％以下であることが最も好ましい。
【００１７】
本発明において用いられる可塑剤は、本発明のセルロースエステルに混和するものであれば特に制限なく用いることができる。例えば、ジメチルフタレート、ジエチルフタレート、ジブチルフタレート、ジオクチルフタレートなどのフタル酸エステル類、テトラオクチルピロメリテート、トリオクチルトリメリテートなどの芳香族多価カルボン酸エステル類、ジブチルアジペート、ジオクチルアジペート、ジブチルセバケート、ジオクチルセバケートなどの脂肪族多価カルボン酸エステル類、グリセリントリアセテート、ジグリセリンテトラアセテート、グリセリンジアセトモノオレート、グリセリンジアセトモノラウレートなどの多価アルコールの脂肪酸エステル類、トリエチルホスフェート、トリブチルホスフェート、トリクレジルホスフェートなどのリン酸エステル類などを挙げることができる。また、より高分子量の可塑剤として、ポリエチレンアジペート、ポリブチレンアジペート、ポリエチレンサクシネート、ポリブチレンサクシネートなどのグリコールと二塩基酸とからなる脂肪族ポリエステル類、ポリ乳酸、ポリグリコール酸などのオキシカルボン酸からなる脂肪族ポリエステル類、ポリカプロラクトン、ポリプロピオラクトン、ポリバレロラクトンなどのラクトンからなる脂肪族ポリエステル類などを挙げることができる。これらの高分子量可塑剤は共重合体であってもよいし、重合体の一部が修飾されているものであってもよい。
【００１８】
さらには水溶性の可塑剤として、ポリビニルアルコール類、ポリビニルピロリドン類、一般式（１）で示されるポリエーテル類などを挙げることができる。ここで水溶性とは、２０〜１００℃の温度の水にその１０重量％以上が溶解可能であることをいう。
Ｒ１−Ｏ−｛（ＣＨ2）ｎＯ｝ｍ−Ｒ２    ・・・（１）
（但し、Ｒ１とＲ２は、Ｈ、アルキル基およびアシル基よりなる群から選ばれた同一または異なる基を表す。ｎは２〜５の整数、ｍは３〜３０の整数。）
上記の一般式（１）で示されるポリエーテル化合物は、セルロース混合脂肪酸エステルとの相溶性が優れているため好適に採用することができる。具体的なポリエーテル化合物としては、ポリエチレングリコール、ポリプロピレングリコール、エチレングリコールとプロピレングリコールの共重合体などを挙げることができるが、中でも水溶性の観点からはポリエチレングリコールが好適に使用できる。  
【００１９】
ポリ乳酸を主成分とする構成成分Ｂについては、溶融複合紡糸ができるものであれば特に制限はなく用いることができ、Ｌ−乳酸および／またはＤ−乳酸を主たる繰り返し単位とするポリ乳酸よりなるが、該ポリ乳酸のＬ−乳酸あるいはＤ−乳酸いずれかの比率が９５モル％以上であることが好ましく採用できる。耐熱性の観点からは、該ポリ乳酸のＬ−乳酸あるいはＤ−乳酸の比率が９８％以上であることが、より好ましく採用できる。
【００２０】
ポリ乳酸の平均重量分子量は、通常少なくとも５万、好ましくは少なくとも１０万、好ましくは１０〜３０万である。平均重量分子量が５万よりも低い場合には繊維の強度物性が低いものしか得られないため好ましくない。
【００２１】
また、本発明におけるポリ乳酸は、Ｌ−乳酸、Ｄ−乳酸の他にエステル形成能を有するその他の成分を共重合した共重合ポリ乳酸であってもよい。共重合可能な成分としては、グリコール酸、３−ヒドロキシ酪酸、４−ヒドロキシ酪酸、４−ヒドロキシ吉草酸、６−ヒドロキシカプロン酸などのヒドロキシカルボン酸類の他、エチレングリコール、プロピレングリコール、ブタンジオール、ネオペンチルグリコール、ポリエチレングリコール、グリセリン、ペンタエリスリトール等の分子内に複数の水酸基を含有する化合物類またはそれらの誘導体、アジピン酸、セバシン酸、フマル酸など分子内に複数のカルボン酸基を含有する化合物類またはそれらの誘導体が挙げられる。
【００２２】
本発明の割繊型複合繊維においては、いずれかの構成成分が他方の構成成分によって少なくとも３つの成分に分割される構造を有する割繊型複合繊維であることが必要である。一方の構成成分が他方の構成成分によって少なくとも３つの成分に分割可能であることによって、ひとつひとつの構成成分が充分小さくなり、割繊後の繊維の繊度が小さくなることが重要である。
【００２３】
本発明において採用可能な繊維の断面形状を図１および図２に示す。図１および図２は放射型形状の構成成分Ｂと、該放射部を補完する形状の構成成分Ａが接合された形状の断面を有しており、割繊後、極細糸とするためにはＡ成分は少なくとも３個以上のセグメントに分割されていることが必要である。この場合極細化を容易に行う観点から構成成分Ａのセグメント数は３〜２０であることが好ましい。
【００２４】
割繊前の繊維の繊度については、１．１〜２０ｄｔｅｘであることが割繊前の工程における繊維通過性を良好にするため好ましい。割繊前の繊維の繊度が１．１ｄｔｅｘ以上であれば工程通過性が良好であり、２０ｄｔｅｘ以下であれば極細繊維とするための構成成分の数を多くする必要なく繊維製造が容易となる。割繊前の繊維の繊度については１．５〜１５ｄｔｅｘであることがより好ましく、２．０〜１０ｄｔｅｘであることが最も好ましい。
【００２５】
割繊後の単糸繊度は０．１〜１．０ｄｔｅｘとなることが好ましい。０．１ｄｔｅｘ以上であれば、繊維のフィブリル化などの問題が発生せず、また発色性低下なども起こりにくいため好ましい。また、１．０ｄｔｅｘ以下であれば極細繊維のタッチが必要となる分野に好適に用いることができる。割繊後の単糸繊度は０．２〜０．８ｄｔｅｘであることがより好ましい。
【００２６】
本発明における割繊型複合繊維は短繊維であることができる。短繊維である場合には、繊維長の平均値が２５〜１５０ｍｍであることが好ましい。繊維長が２５ｍｍ以上であり、１５０ｍｍ以下である場合には、混綿工程において均一分散がしやすいため好ましい。繊維長は３０ｍｍ以上であることがより好ましく、４０ｍｍ以上であることが最も好ましい。また、１４０ｍｍ以下であることがより好ましく、１３０ｍｍ以下であることが最も好ましい。
【００２７】
割繊型複合繊維の繊維断面形状に関しては特に制限がなく、真円状の円形断面であっても良いし、また、多葉形、扁平形、楕円形、Ｗ字形、Ｓ字形、Ｘ字形、Ｈ字形、Ｃ字形、田字形、井桁形および中空などの異形断面糸でも良い。異形断面とすることによって光沢付与、吸水性付与などを図ることが出来る。
【００２８】
本発明の割繊型複合繊維は、捲縮を付与されてなるものであることができる。その際、捲縮数が３山／２５ｍｍ〜２０山／２５ｍｍであることが好ましい。捲縮数が３山／２５ｍｍ〜２０山／２５ｍｍの範囲にある場合には、捲縮による体積排除効果が発現し、軽量感のある繊維構造物が得られる。捲縮数は５山／２５ｍｍ以上であることがより好ましく、７山／２５ｍｍ以上であることがさらに好ましい。また、１８山／２５ｍｍ以下であることが好ましく、１６山／２５ｍｍ以下であることがさらに好ましい。
【００２９】
本発明の割繊型繊維は、セルロースエステルを主成分とする熱可塑性組成物と、ポリ乳酸を主成分とする熱可塑性組成物を２成分溶融紡糸機を用い、割繊型繊維が得られる口金を使用して繊維化することによって得られる。紡糸速度はセルロースエステルの上限曳糸性の観点から３０００ｍ／ｍｉｎ以下であることが好ましく、２０００ｍ／ｍｉｎ以下であることがより好ましく、１８００ｍ／ｍｉｎ以下であることが最も好ましい。引き取った紡出糸は、そのまま用いることもできるし、一旦巻きとった後に捲縮付与工程に供給するか、一旦巻き取ることなくトウ状に収束して集缶した後に捲縮工程に供給するか、あるいは、巻き取ることも集缶することもなく連続的に捲縮付与工程に供給することができる。捲縮付与工程における捲縮付与の具体的な方法については、特に限定されず公知の方法を適用することができる。例えばスタッファーボックス法、押し込み加熱ギア法、高速エアー噴射押し込み法等を採用することができる。また、必要に応じて、油剤を仕上げ剤として捲縮付与前あるいは捲縮付与後に付与することも好適に行いうる。捲縮を付与された、あるいは付与されない繊維束は、公知のカッターによって、例えば繊維長２５〜１５０ｍｍとなるように切断することができる。
【００３０】
いずれの場合にも繊維を一旦巻き取った後延伸することなく用いることによって、ポリ乳酸を主成分とする構成成分Ｂは、繊維内部構造が発達していない未延伸の状態となる。この未延伸の状態である場合には、アルカリ処理時における加水分解速度が速く、特に紡糸速度が１５００ｍ／ｍｉｎ以下の場合には、ポリ乳酸を主たる成分とする構成成分Ｂは脆性が高く、もみ効果を加えることでさらにアルカリ溶脱が容易となる。
【００３１】
本発明の割繊型複合繊維は、３０℃×９０％ＲＨ（相対湿度９０％）における吸湿率と２０℃×６５％ＲＨ（相対湿度６５％）における吸湿率の差で表される吸湿率差（△ＭＲ）が１〜５％であることが好ましい。吸湿率差（△ＭＲ）が１％以上であることによって、夏期の高湿時に蒸れ感が発生することがなく、また冬季の低湿時における静電気の発生も抑制される。逆に１０％以下であることによって、繊維構造体の吸湿による重量増加などのトラブルを防ぐことができる。吸湿率差（△ＭＲ）については、快適性の観点からは、２％以上であることがより好ましい。重量増加を抑制する観点からは４％以下であることが好ましい。吸湿による形態変化を避ける必要がある場合に、吸湿率差（△ＭＲ）を１〜３％、あるいは１〜２％などと設計することについても、分割形態の選択によって適宜行いうる。
【００３２】
本発明の割繊型複合繊維は、織物、編物、不織布などの形態に成形した後、および／または成形する前に、ニードルパンチ、エアージェットパンチ、ウォータージェットパンチ等の物理的処理、熱水処理やアルカリ水溶液による処理等を施すことによって、より細繊度の極細繊維を得ることができる。特にアルカリ水溶液による処理を行った場合には、ポリ乳酸を主成分とする構成成分Ｂが迅速に溶出されるため、簡単に割繊が可能であるとともに、割繊化された後の繊維あるいは繊維構造物はポリ乳酸を主成分とする構成成分Ｂが消失したことによりきわめてソフトな風合いを呈するものとなる。
【００３３】
本発明における繊維構造物は、本発明の割繊型複合繊維を割繊してなるセルロースエステル系極細繊維を少なくとも一部に用いてなるものである。この繊維構造物は割繊されたセルロースエステル繊維に起因して優れた吸湿性、柔軟性、光沢を示す。
【実施例】
【００３４】
以下に実施例をあげて本発明をより具体的に説明する。なお、吸湿率差、風合い柔軟性、割繊性については、下記の方法で測定、評価を行った。
【００３５】
１．吸湿率差（△ＭＲ）（％）
割繊型複合繊維を約１ｇ用意し、その絶乾時の重量（Ｗ０）を測定した。この試料を２０℃×６５％ＲＨの状態に調湿された恒温恒湿（ナガノ科学機械製ＬＨ−２０−１１Ｍ）中に２４時間放置し、平衡状態となった試料の重量（Ｗ２０）を測定し、その後３０℃×９０％ＲＨの状態に変更して２４時間放置し、平衡状態となった試料の重量（Ｗ３０）を測定した。下記式により求めた。
【００３６】
吸湿率差（△ＭＲ）（％）＝｛（Ｗ３０−Ｗ２０）／Ｗ０｝×１００
２．風合い柔軟性
繊維シートの触感について、官能評価を行い、ポリエチレンテレフタレートとナイロン６からなる従来の割繊布帛と比較して、柔軟性がまさるものを○、同程度の物を△、劣るものを×とした。
【００３７】
３．割繊性
繊維シート表面をＳＥＭ写真に撮り、下記式によって分割率を計算して、９５％以上を○、７０％以上９５％未満を△、７０％未満で割繊性が不足しているものを×とした。
【００３８】
分割率（％）＝（分割した繊維本数／全体繊維本数）×１００
実施例１
セルロースアセテートプロピオネート（イーストマンケミカル社製ＣＡＰ−４８２−２０）９０ｗｔ％と、可塑剤のポリエチレングリコール１０ｗｔ％を、３０ｍｍφエクストルーダーを用いて混合し、セルロースエステル組成物のペレットを得た。続いてペレットを真空乾燥した。一方、ポリ乳酸としては市販のＬ−乳酸比率９８％、重量平均分子量が１７万のペレットを用いた。
【００３９】
それぞれのペレットを２成分複合溶融紡糸機において紡糸温度２５０℃にて溶融し、図１に示す断面となるように８分割口金を使用して紡出した。紡出糸は２５℃のチムニー風により冷却した後、油剤を付与して集束し、１５００ｍ／ｍｉｎで回転するゴデットローラーにより引き取り、８４ｄｔｅｘ−２４ｆｉｌ（単糸繊度３．５ｄｔｅｘ）の割繊型複合繊維を得た。その後繊維を引き揃えてトウ状とし、得られたトウを延伸倍率を１．０としたステープル延伸機を使用し、スタッファーボックスで機械捲縮を付与した後、その後繊維長が５１ｍｍとなるようにカッティングを行った。捲縮数は９山／２５ｍｍと適切なレベルであった。              
【００４０】
上述の割繊型複合繊維をカードで解繊後、積層して目付１００ｇ／ｃｍ２のウエブとなし、１５０ｋｇ／ｃｍ２の圧力でウォータージェットパンチを表裏３回繰り返して処理し、得られた繊維シートの品位を評価した。さらにこのウエブを１ｗｔ％のＮａＯＨ水溶液中で１時間処理を行い、ポリ乳酸成分の溶脱処理を行った。
【００４１】
表１に示すように、得られた繊維シートの割繊性は良好であり、残存するポリ乳酸成分Ｂは全く認められなかった。風合い柔軟性はきわめてソフトであった。また、吸湿率差（△ＭＲ）を測定したところ、１．８％と良好な値であった。
【００４２】
実施例２〜４
実施例２では図２に示す６分割の断面形状とする他は、実施例３、４ではセルロースアセテートブチレート（イーストマンケミカル社製ＣＡＢ−３８１−２０）９０ｗｔ％と可塑剤のポリエチレングリコール１０ｗｔ％からなる組成物を用い、割繊前の繊度をそれぞれ表１に記載の通りとする他は、実施例１と同様にして繊維シートを得た。
【００４３】
表１に示すように、割繊後の繊度が０．２８ｄｔｅｘと極めて細い実施例３では割繊性がやや劣っていたが、許容できる範囲であった。割繊後の繊度が０．６９ｄｔｅｘとやや太い実施例４では、風合い柔軟性がやや劣っていたが、許容できる範囲であった。吸湿率差（△ＭＲ）は１．５〜１．８％と良好な値であった。
【００４４】
【表１】
2006322084.tif 000003
【００４５】
比較例１
それぞれの成分が相手を分割しない複合形状であるバイメタル繊維とする他は、実施例１と同様にして繊維シートを得た。割繊性は良好であったが、割繊後の繊度が１．７５ｄｔｅｘと太すぎるため、風合い柔軟性が劣っていた。
【００４６】
比較例２
セルロースエステル組成物にかえて、ポリエチレンテレフタレート（東レ（株）製ＰＥＴ）を用い、紡糸温度を２９０℃とし、延伸倍率を３．０倍とする他は実施例３と同様に繊維シートを得た。割繊性はポリ乳酸が延伸されたことによって劣っていた。風合いの柔軟性にやや難があり、吸湿率差が０．１％と極めて劣っていた。
【００４７】
【表２】
2006322084.tif 000004
【図面の簡単な説明】
【００４８】
【図１】本発明の繊維断面の具体例を示す図面である。
【図２】本発明の繊維断面の具体例を示す図面である。
【図３】本発明の繊維断面の具体例を示す図面である。
【図４】本発明の繊維断面の具体例を示す図面である。
【符号の説明】
【００４９】
Ａ：構成成分Ａ
Ｂ：構成成分Ｂ
【図１】
2006322084.tif 000005
【図２】
2006322084.tif 000006
【図３】
2006322084.tif 000007
【図４】
2006322084.tif 000008